(57)【要約】【課題】  連続鋳造を行う際に、浸漬ノズルにアルミナ介在物が付着、堆積して、ノズル詰まりや閉塞を生じ、鋳片の品質の低下や鋳造操業の不安定化を防止することができるドロマイトクリンカーを骨材にした耐火物の内装体を設けた耐溶損性に優れた連続鋳造用浸漬ノズルを提供する。【解決手段】  ドロマイトクリンカーを配合した骨材であって、ＭｇＯの含有量を２０〜７０質量％含有し、該耐火物に含有するＣａＯの含有量Ｗ1 質量％と前記ＭｇＯの含有量Ｗ2 の比であるＷ1 ／Ｗ2 が０．３３〜３．０であり、炭素濃度が１０質量％以下からなる耐火物の内装体を内張りし、さらに、前記内装体の表面に予めＡｌ2 Ｏ3 を含有する耐火材料、あるいはドロマイトクリンカーよりも低融点の耐火材料からなる層を形成してなることを特徴とする耐溶損性に優れた連続鋳造用浸漬ノズル。【選択図】      図１
2005270986.tif 000002
【特許請求の範囲】
【請求項１】
ドロマイトクリンカーを使用した内装体であって、ＭｇＯを２０〜７０質量％含有し、該内装体に含有するＣａＯの含有量Ｗ1 質量％と前記ＭｇＯの含有量Ｗ2 の比であるＷ1 ／Ｗ2 が０．３３〜３．０であり、炭素濃度が１０質量％以下である耐火物層を内張りし、さらに、前記内装体の表面にＡｌ2 Ｏ3 を含有する耐火材料、あるいはドロマイトクリンカーよりも低融点の耐火材料からなる層を形成してなることを特徴とする耐溶損性に優れた連続鋳造用浸漬ノズル。
【請求項２】
請求項１に記載の内装体の表面に予め形成するＡｌ2 Ｏ3 を含有する耐火材料からなる層は、Ａｌ2 Ｏ3 系、Ａｌ2 Ｏ3 −ＣａＯ系、Ａｌ2 Ｏ3 −ＳｉＯ2 系、Ａｌ2 Ｏ3 含有アルカリ化合物、Ａｌ2 Ｏ3 含有珪酸化合物の１種、または２種以上からなることを特徴とする耐溶損性に優れた連続鋳造用浸漬ノズル。
【請求項３】
ドロマイトクリンカーおよび／または耐火物に含まれる炭素濃度が１０質量％以下であることを特徴とする請求項１または２記載の耐溶損性に優れた連続鋳造用浸漬ノズル。
【請求項４】
ドロマイトクリンカーおよび／または耐火物に含まれる酸化鉄、珪酸のいずれも３質量％以下であることを特徴とする請求項１〜３記載の耐溶損性に優れた連続鋳造用浸漬ノズル。
【発明の詳細な説明】
【技術分野】
【０００１】
本発明は、連続鋳造を行う際に、浸漬ノズルにアルミナ介在物が付着、堆積して、ノズル詰まりや閉塞を生じ、鋳片の品質の低下や鋳造操業の不安定化を防止することができるドロマイトクリンカーを骨材にした耐火物の内装体を設けた耐溶損性に優れた連続鋳造用浸漬ノズルに関するものである。
【背景技術】
【０００２】
従来、連続鋳造においては、溶鋼を鋳型に注湯する浸漬ノズルに、Ａｌ2 Ｏ3 系介在物が付着、堆積し、吐出口からの溶鋼流に偏流を生じて表面欠陥や内部欠陥の要因になっている。この対策の一つとして、溶鋼中のＡｌが浸漬ノズル耐火物と反応して網目状のＡｌ2 Ｏ3 系介在物が生成するのを抑制するために、例えば実公平７−１８４６７号公報（特許文献１）や特開平３−２４３２５８号公報（特許文献２）に記載するように、浸漬ノズルの内壁に装着する内装体を構成する耐火物中の炭素や珪酸成分を低減する、いわゆるカーボンレス、シリカレス耐火物を用いることが採用されている。
【０００３】
しかし、溶鋼中には、脱酸生成物であるＡｌ2 Ｏ3 系介在物そのものが含有されており、浸漬ノズル部の放射冷却による温度低下などによって、Ａｌ2 Ｏ3 系介在物や地金の付着、堆積を確実に抑制することができず、吐出口からの溶鋼流の偏流を十分に解消することができないため、鋼種によっては鋳片の品質や鋳造操業の安定化に問題がある。
さらに、浸漬ノズルに付着するＡｌ2 Ｏ3 系介在物を耐火物中に含まれるＣａＯ成分と反応させて、ＣａＯ−Ａｌ2 Ｏ3 系の低融点化合物を生成することにより、浸漬ノズルの内壁に付着、堆積を抑制する方法として、例えば、特開昭６３−１３２７５５号公報（特許文献３）や特開平５−２８５６１２号公報（特許文献４）が提案されている。
【０００４】
上述した特許文献３の場合は、浸漬ノズルの内壁あるいは吐出口にＣａＯを５０〜１００質量％含有する石灰質耐火物を所定の厚さでコーティングすることにより、生成したＡｌ2 Ｏ3 系介在物をＣａＯ−Ａｌ2 Ｏ3 系の低融点化合物にすることにより、ノズル詰まりを防止するものであるため、コーティング層のＣａＯ成分が反応により溶出して内装体の溶損が激しくなり、浸漬ノズルの寿命が低下する。しかも、溶損が大きくなると、生成したＣａＯ−Ａｌ2 Ｏ3 系化合物が溶鋼中に混入し、その一部が鋳片に補足されて表面欠陥や内部欠陥の要因になる。
【０００５】
また、特許文献４の場合についても、浸漬ノズルの内装体に、ＣａＯを２〜４０質量％含有し、ＳｉＯ2 の含有量を１質量％以下にしているため、ＣａＯ含有量が高い領域では、先に述べたように、特許文献３の技術と同様の問題がある。さらに、低ＣａＯ成分となる領域では、Ａｌ2 Ｏ3 系介在物を低融点化するＣａＯの絶対量が不足するため、内壁面や吐出口近傍に低融点化できなかったＡｌ2 Ｏ3 系介在物が付着し、結果としてノズル詰まりや閉塞が生じることになる。
【０００６】
【特許文献１】実公平７−１８４６７号公報
【特許文献２】特開平３−２４３２５８号公報
【特許文献３】特開昭６３−１３２７５５号公報
【特許文献４】特開平５−２８５６１２号公報
【発明の開示】
【発明が解決しようとする課題】
【０００７】
上述のような問題を解消するために、発明者らは鋭意開発を進めた結果、ドロマイトクリンカーを骨材に配合した耐火物を浸漬ノズルの内装体として使用し、しかも、内装体の表面にＡｌ2 Ｏ3 、および／またはＡｌ2 Ｏ3 を含有する化合物、または、ドロマイトクリンカーよりも低融点である、例えばＣａＯ−ＳｉＯ2 、ＣａＯ−ＭｇＯ−ＳｉＯ2、あるいはＣａＯ−ＭｇＯ化合物などの耐火材料を塗布（コーティング）したことを特徴とするもので、ドロマイト耐火物からなる内装体の表面に、浸漬ノズルの予熱時、あるいは溶鋼と接触した際に、速やかに低融点層の形成や、同時に、その背面にＭｇＯリッチ層を予め形成することが出来る。
【０００８】
ここでＭｇＯリッチ層とは、本発明者らが新たに知見した現象であり、連続鋳造ノズルの少なくとも溶鋼と接触する部位の耐火物としてＣａＯを含むドロマイトクリンカーを使用した場合、溶鋼と接触中にドロマイトクリンカー中のＣａＯは付着した溶鋼中Ａｌ2 Ｏ3と反応して消費されるが、ドロマイトクリンカー中のＭｇＯは溶鋼と接触している稼動面に残留して濃縮し、ＭｇＯ含有量が５０％以上のＭｇＯがリッチな層を形成する。この層をＭｇＯリッチ層と称し、この層が形成されることによって耐食性が改善される。
【０００９】
浸漬ノズルの予熱時あるいは浸漬ノズルに溶鋼注湯を開始した直後に、ドロマイトを使用した内装体の極表層に融液層を形成し、更にはその背面にＭｇＯリッチ層を予め形成する。  このため、溶鋼注湯直後に、溶鋼が内装体の内表面に凝固・付着することが防止でき、これによる凝固・付着した溶鋼へのＡｌ2 Ｏ3 介在物の付着を防止し、更には溶鋼中のＡｌ2 Ｏ3 介在物とドロマイト耐火物中のＣａＯ成分との反応による低融点のＣａＯ−Ａｌ2 Ｏ3 を形成し、Ａｌ2 Ｏ3 介在物を溶鋼流により洗い流し、Ａｌ2 Ｏ3 介在物に起因するノズル詰まりや閉塞を防止できる。
【００１０】
さらに、稼動面には、予め形成したＭｇＯリッチ層に加え、稼動（注湯）中に前記ＭｇＯリッチ層をより健全に発達させることで、浸漬ノズルの耐溶損性を大幅に向上することができる。このようにして、ノズル詰まりや閉塞を防止できるので、鋳造操業（溶鋼の吐出流）の安定化、鋳片の表面欠陥や内部欠陥の減少が可能になり鋳片品質の向上が達成できるものである。
【課題を解決するための手段】
【００１１】
その発明の要旨とするところは、
（１）ドロマイトクリンカーを使用した内装体であって、ＭｇＯを２０〜７０質量％含有し、該内装体に含有するＣａＯの含有量Ｗ1 質量％と前記ＭｇＯの含有量Ｗ2 の比であるＷ1 ／Ｗ2 が０．３３〜３．０であり、炭素濃度が１０質量％以下である耐火物層を内張りし、さらに、前記内装体の表面にＡｌ2 Ｏ3 を含有する耐火材料、あるいはドロマイトクリンカーよりも低融点の耐火材料からなる層を形成してなることを特徴とする耐溶損性に優れた連続鋳造用浸漬ノズル。
【００１２】
（２）前記（１）に記載の内装体の表面に予め形成するＡｌ2 Ｏ3 を含有する耐火材料からなる層は、Ａｌ2 Ｏ3 系、Ａｌ2 Ｏ3 −ＣａＯ系、Ａｌ2 Ｏ3 −ＳｉＯ2 系、Ａｌ2 Ｏ3 含有アルカリ化合物、Ａｌ2 Ｏ3 含有珪酸化合物の１種、または２種以上からなることを特徴とする耐溶損性に優れた連続鋳造用浸漬ノズル。
【００１３】
（３）ドロマイトクリンカーおよび／または耐火物に含まれる炭素濃度が１０質量％以下であることを特徴とする前記（１）または（２）記載の耐溶損性に優れた連続鋳造用浸漬ノズル。
（４）ドロマイトクリンカーおよび／または耐火物に含まれる酸化鉄、珪酸のいずれも３質量％以下であることを特徴とする前記（１）〜（２）記載の耐溶損性に優れた連続鋳造用浸漬ノズルにある。
【発明の効果】
【００１４】
以上述べたように、本発明による浸漬ノズルの内装体の表面に、Ａｌ2 Ｏ3 、またはＡｌ2 Ｏ3 を含有する化合物、またはドロマイトクリンカーよりも低融点である耐火材料を塗布（コーティング）するので、予熱時、あるいは溶鋼の注湯開始直後に内装体の稼動面に融液層を形成するので、溶鋼が内装体の内表面に凝固・付着することが防止でき、これによる凝固・付着した溶鋼へのＡｌ2 Ｏ3 介在物の付着を防止できる。また、Ａｌ2 Ｏ3 、またはＡｌ2 Ｏ3 を含有する化合物を塗布する場合は、予熱時、あるいは溶鋼の注湯開始直後に内装体の稼動面に良好なＭｇＯリッチ層を形成するので、鋳造初期から浸漬ノズルの対溶損性を高めることができ、ノズル寿命を向上できる。
【００１５】
さらに、鋳造の初期から溶鋼中のＡｌの酸化、あるいは脱酸生成物であるＡｌ2 Ｏ3 介在物をドロマイトクリンカーに含まれるＣａＯとの反応により、低融点のＣａＯ−Ａｌ2 Ｏ3 系介在物にして、ノズルへの付着や堆積を防止すると共に、稼動面での平滑化により鋳造初期の地金の付着をも防止することが出来、鋳造の安定化、鋳片品質の向上を図ることができる等の優れた効果を奏するものである。
【００１６】
以下、本発明について詳細に説明する。
本発明は、ドロマイトクリンカーを配合した耐火物のＣａＯの含有量Ｗ1 質量％とＭｇＯの含有量Ｗ2 の比であるＷ1 ／Ｗ2 の値を０．３３〜３．０とした。その理由は、Ｗ1 ／Ｗ2 が０．３３未満になると、溶鋼と接する稼動面側に供給されるＣａＯ量が不足して十分なＣａＯ−Ａｌ2 Ｏ3 系の低融点化合物による融液層が形成されず、稼動面にＡｌ2 Ｏ3 介在物や地金の付着や堆積を招いたり、耐火物中のＭｇＯ濃度が過剰になって耐火物のスポーリング、割れなどが生じやすくなる。一方、Ｗ1 ／Ｗ2 の値が、３．０を超えると、稼動面側に供給されるＣａＯ量が過多になって、過剰なＣａＯ−Ａｌ2 Ｏ3 系の低融点化合物の融液層が形成され、保護層となる融液層の背面に形成されるＭｇＯリッチ層の形成が阻害されるために溶損が激しくなる。融液層の成分や溶損により脱落した耐火物の骨材が溶鋼中に混入し、鋳片の品質を阻害することになる。
【００１７】
さらに、耐火物中に含まれるＭｇＯの含有量を２０〜７０質量％含有させた理由は、耐火物中に含まれるＭｇＯ成分が２０質量％未満になると、融液層の背面に形成されるＭｇＯリッチ層の形成が悪くなり、浸漬ノズルの溶損が大きくなって寿命が低下する。一方、耐火物中に含まれるＭｇＯ成分が７０質量％を超えると、稼動面に供給されるＣａＯ量が不足してＣａＯ−Ａｌ2 Ｏ3 系の低融点化合物の融液層の生成が悪くなり、溶鋼中のＡｌが酸化されて生成、あるいは脱酸生成物であるＡｌ2 Ｏ3 介在物が稼動面に付着、堆積してノズル詰まりや閉塞を生じ、鋳造操業の不安定化、鋳片品質の悪化などを招く。この理由から耐火物中に含まれるＭｇＯ成分は、２０〜７０質量％、好ましくは２５〜６０質量％、さらに好ましくは２５〜５５質量％にすることが良い。
【００１８】
炭素濃度が１０質量％以下からなる耐火物の内装体を内張りした理由は、耐火物の炭素濃度が１０質量％を超えると、溶鋼中への炭素のピックアップや、溶鋼中の酸素による酸化、あるいは溶損が生じ易くなる。一方、タール、ピッチや結合剤であるフェノール樹脂などから最小限混入するため、より好ましくは０．５質量％以上必要であり、下限の炭素濃度を満たすことにより、耐火物の膨張収縮の吸収、耐スポーリング性の向上、割れの発生の防止を図ることが出来る。
【００１９】
また、ドロマイトクリンカーに不純物として含まれるＳｉＯ2 やＦｅ2 Ｏ3 は、各３質量％以下にすることにより、ドロマイトクリンカー中に含まれるＣａＯを活性化して稼動面側への移動を容易にして稼動面にＣａＯ−Ａｌ2 Ｏ3 系の低融点化合物の融液層を形成することが出来る。一方、不純物であるＳｉＯ2 やＦｅ2 Ｏ3 の含有量がいずれか、あるいは両方の値が３質量％を超えると、ドロマイトクリンカーそのものが溶鋼熱を受けた際に、低融点のＣａＯ−ＳｉＯ2 −Ｆｅ2 Ｏ3 などの化合物を生成して低融点化し、稼動面におけるＣａＯ−Ａｌ2 Ｏ3 系の低融点化合物も加わって、過剰に溶損し、浸漬ノズルの寿命が低下する。なお、下限においては、ドロマイトクリンカー中のＣａＯを活性化して、稼動面に逐次供給するため、各０．１質量％以上が好ましく、より好ましくは０．５質量％以上が良い。
【発明を実施するための最良の形態】
【００２０】
以下、本発明について図面に従って説明する。
図１は、本発明に係る内装体を装着した浸漬ノズルの断面図である。図１において、浸漬ノズル１は、アルミナグラファイト質からなる筒状体２からなり、底部３を塞ぎ、その上方に左右対称に吐出口４を有している。さらに、筒状体２の内部には、空間を配置するか、および／またはモルタル層を介して、ドロマイトクリンカーを配合し、かつ、その耐火物のＣａＯが３５〜５５質量％、ＭｇＯが３０〜６０質量％を含有する厚みが１０〜２５ｍｍの内装体５が装着されており、この内装体５の表面にはドロマイトクリンカーよりも低融点の化合物が厚み０．５〜２ｍｍの厚みでコーティング層６が形成される。このようにして、その内径Ｄ７０ｍｍのものを形成する。なお、この場合の吐出口における角度は下向き１５度のものを用いた。
【００２１】
図２は、本発明に係る浸漬ノズルを用いる連続鋳造装置の一部概略図である。この図に示すように、連続鋳造装置７は溶鋼８を図示しない取鍋から注湯して溜めるタンディッシュ９とタンディッシュ９の下部に取り付けられた浸漬ノズル１を設けている。そして、このような構成された浸漬ノズル１は、１０００〜１２００℃の温度で予熱され、その直後に、タンディッシュ９に設けられたスライディングノズル装置（図示せず）の下に取り付けられる。
【００２２】
そして、タンディッシュ９から１５３０〜１５７０℃の溶鋼がスライディングノズルを開操作することにより、溶鋼の注湯が開始され、溶鋼が浸漬ノズル１の筒状体２のコーティング層６を加熱しながら、流下して吐出口４から鋳型１０内に流出する。鋳型１０内では、通常の連続鋳造と同様に、鋳型１０による溶鋼８の冷却と、その下方に配置された鋳片の支持セグメントに布設した二次冷却水ノズルからの散水による冷却により、溶鋼８を凝固させて凝固シェル１１を形成しながら鋳片１２として連続して引き抜きが行われる。符号１３はパウダーを示す。ここで、筒状体２のコーティング層６は、予熱時、あるいは溶鋼の熱により軟化、溶融してドロマイト耐火物の表面に低融点化合物の溶融による融液層を形成し、この融液層の背面にＭｇＯリッチ層を予め形成することもでき、稼動面の耐溶損性を良好にすることができる。
【００２３】
さらに、溶鋼中のＡｌ2 Ｏ3 介在物とドロマイト耐火物中のＣａＯ成分との反応による融液の生成と、その背面により、好ましいＭｇＯリッチ層を形成することができ、Ａｌ2 Ｏ3 介在物を溶鋼流により洗い流し、Ａｌ2 Ｏ3 介在物に起因するノズル詰まりや閉塞を防止でき、吐出口４からの溶鋼流の偏流が抑制され、湯面の変動によるパウダーの巻き込みの抑制、介在物や気泡の鋳片の深部への侵入の抑制による鋳片品質の向上、さらには、高速鋳造が可能になる。また、浸漬ノズル１の内装体５に、タール含浸を施したり、内装体５の表面に、無水ガラス質、珪酸ソーダなど一般に使用されている酸化防止剤を塗布しておき、予熱時における内装体５の酸化防止とを同時に図ることも出来る。
【実施例】
【００２４】
以下、本発明について実施例によって具体的に説明する。
図３は、従来例および比較例と本発明とのノズル詰まり指数とノズル溶損指数との関係を示す図である。この図に示す従来例１は、アルミナ・グラファイト質の耐火物（ＡＧ）からなる浸漬ノズルを用いたもの、および、外筒をアルミナ・グラファイト質の耐火物（ＡＧ）で、その内部に炭素および珪酸成分を１質量％以下にしたアルミナ質の炭素レス（Ｃレス）からなる内装耐を装着したものを従来例２とし、外筒をアルミナ・グラファイト質の耐火物（ＡＧ）とし、その内部にドロマイトクリンカーを含有する内装体のみを配置した場合を、比較例として溶鋼の注湯を行った。この時のノズル詰まり指数を示したものである。図３に示すように、従来例１および従来例２では、浸漬ノズルの内装体の溶損を抑制できているが、しかし、Ａｌ2 Ｏ3 系介在物が付着し、ノズル詰まり指数が０．７〜１．０と悪くなり、安定した鋳造が阻害された。
【００２５】
図４は、従来例および比較例と本発明との品質欠陥発生指数との関係を示す図である。この図に示すように、従来例１および従来例２では、鋳片の品質欠陥発生指数が０．８〜１．０と高くなり、悪い結果であった。さらに、ドロマイト質の内装体のみの比較例の場合では、Ａｌ2 Ｏ3 系の介在物の付着によるノズル詰まり指数は改善できるが、溶損指数が０．６とかなり大きくなり、品質欠陥発生指数も０．３となった。これに対し、本発明の外筒をアルミナ・グラファイト質の耐火物（ＡＧ）とし、その内部にドロマイトクリンカーを含有する内装体のみを配置し、その表面に低融点化合物として、Ａｌ2 Ｏ3 を含有するコーティング層を形成した場合では、Ａｌ2 Ｏ3 系の介在物の付着、およびノズル溶損指数が極端に低減され、鋳片の品質欠陥発生指数も０．１と良好な結果が得られたことが分かる。
【図面の簡単な説明】
【００２６】
【図１】本発明に係る内装体を装着した浸漬ノズルの断面図である。
【図２】本発明に係る浸漬ノズルを用いる連続鋳造装置の一部概略図である。
【図３】従来例および比較例と本発明とのノズル詰まり指数とノズル溶損指数との関係を示す図である。
【図４】従来例および比較例と本発明との品質欠陥発生指数との関係を示す図である。
【符号の説明】
【００２７】
１  浸漬ノズル
２  筒状体
３  底部
４  吐出口
５  内装体
６  コーティング層
７  連続鋳造装置
８  溶鋼
９  タンディッシュ
１０  鋳型
１１  凝固シェル
１２  鋳片
１３  パウダー
特許出願人    新日本製鐵株式会社  他１名
代理人    弁理士    椎  名    彊  他１
【図１】
2005270986.tif 000003
【図２】
2005270986.tif 000004
【図３】
2005270986.tif 000005
【図４】
2005270986.tif 000006